실시 예 6 과 마찬가지 로 프리프 레그 를 재단 하 여 , [ 0 / - 45 / 90 / ( 45 / 0 / - 45 / 90 ) s / ( 90 / - 45 / 0 / 45 ) ] 가 되 도록 적층 체 ( 7 ) 을 제작 하 였 다 . 또한 , 실시 예 2 와 동일 한 방법 으로 프리 폼 요소 ( 7 ) 을 제작 하 였 다 . 이어서 , 프리프 레그 의 적층 체 ( 7 ) 의 표층 0 도 층 측 에 , 프리 폼 요소 ( 7 ) 을 배치 하 고 , 그 위 에 길 이 방향 과 강화 섬유 의 주축 방향 이 45 도 방향 인 길 이 100 mm× 폭 100 mm 의 치수 의 프리프 레그 를 1 매 적층 하 고 , 얻 어 진 프리 폼 을 80 도 의 오븐 내 에서 잠시 동안 가열 하 였 다 . 그 후 , 실시 예 6 과 동일 한 방법 으로 치수 , 경화 도 의 측정 , 성형 을 실시 하 여 , 경화 도 , 성형품 의 충전 성 , 성형품 의 표면 외관 을 평가 하 였 다 . 결과 를 표 2 에 나타내 었 다 .